FR 2941458 A1 20100730 FR 0900368 A 20090128 B0945FR 1 La présente invention concerne un matériau constitué par des particules comprenant essentiellement un composé à transition de spin, un procédé pour la préparation dudit matériau, ainsi que diverses applications du matériau. Il est connu d'utiliser des composés qui présentent une transition de spin pour diverses applications, notamment pour le stockage d'information. De tels composés peuvent être des complexes de coordination contenant un ou plusieurs centres métalliques ayant une configuration 3d4, 3d6 ou 3d7, un ou plusieurs ligands azotés, et un ou plusieurs anions, tels que décrits par exemple dans EP-0 543 465, EP-0 666 561, EP-0 745 986, EP-0 842 988 et WO2007/065996. EP-0 543 465 décrit des composés à transition de spin et leur utilisation pour le stockage d'information. Certains de ces composés répondent à l'une des formules suivantes : • FeL3(NO3)2 dans laquelle L est un ligand du type 1,2,4-triazole ou 4-amino-1,2,4-triazole associé à l'anion NO3- ; • Fe(ATP)2,5C12, dans laquelle le ligand ATP est le 4-amino-1,2,4-triazole associé à Fe(II) et à Cl- ; • Fe(TP)2C12 dans laquelle le ligand TP est le 1,2,4-triazole, associé à Cl- ; • [Fe(2-aminométhylpyridine)3]C12EtOH, EtOH étant l'éthanol ; • [Fe(1,10-phénanthroline)2](NCS)2 ; • [Fe( 1 -propyltétrazole)6](BF4)2. D'autres composés de EP-0 543 465 sont des complexes d'un métal M associé à un mélange de plusieurs ligands (choisis parmi R-Trz, les amines NL2 et les triazolates Trz-, M étant Fe(II), Fe(III) ou Co(II), R-Trz étant un triazole portant un substituant R, R et L étant un alkyle ou H), et à un anion choisi parmi BF4 C1O4-, CO32-, Br , Cl-, le complexe contenant en outre une quantité définie d'eau. A l'exception du [Fe(1,10-phénanthroline)2(NCS)2], ces composés sont roses dans l'état bas spin (BS), et blancs dans l'état haut spin (HS). La transition est provoquée par chauffage ou refroidissement et a lieu entre -20°C et +100°C. Le phénomène d'hystérésis peut aller de quelques degrés à quelques dizaines de degrés suivant les composés. EP-0 666 561 décrit des composés à transition de spin qui répondent à la formule Fe(II)(H-Trz)3(X)2 dans laquelle Trz est le 1,2,4-triazole, (X)2 représente l'anion (BF4-)2, (C1O4-)2, (Br )2, (C1-)2 ou (CO32-). Ces composés présentent deux phases cristallines ayant chacune des transitions de spin associées à un changement de couleur (blanc/rose) et dont les températures T1121 et Tl/21 sont, respectivement, inférieures et supérieures à la température ambiante. EP-0 745 986 décrit des composés répondant à une formule analogue à celle des composés de EP-0 543 465, dans laquelle M est un ion métallique en B0945FR 2 configuration d5, d6 ou d7, le ligand est un dialkylaminotriazole, l'anion comporte un groupe sulfitoaryle. sulfitoalkyle, sulfito halogénure d'aryle ou d'alkyle. Ces composés particuliers ont une amplitude d'hystérésis supérieure à 70°C, et une région de bistabilité centrée exactement autour de la température ambiante. Lesdits composés sont roses à l'état BS et blancs à l'état HS. EP-0 842 988 décrit des composés chimiques à transition de spin et leur utilisation dans des dispositifs d'affichage de dépassement de seuil de température. Les composés sont formés par un réseau constitué par des molécules formées chacune par un complexe métal-ligand et par un anion, et ils comprennent au moins lo une molécule d'eau liée au ligand par liaison hydrogène. Le métal est choisi parmi ceux qui ont une configuration d4, d5, d6 ou d7. Le ligand est le 1,2,4-triazole portant un substituant R comprenant un groupe OH. Les anions sont des dérivés du tosylate et du nitrate. Les composés répondant à cette définition ont une température T1/2T comprise entre 80 et 95°C et TI/21 de -170°C. Ils peuvent être 15 utilisés notamment dans des dispositifs destinés à détecter une température de stockage accidentellement élevée (de l'ordre de 80°C) dans des bâtiments de stockage ou des véhicules de transport. Les composés obtenus selon les techniques ci-dessus sont de taille micrométrique et doivent être tamisés pour être utilisables comme pigments 20 thermochromes dans des films de polymère ayant une épaisseur micrométrique. Toutefois, la taille micrométrique est incompatible avec l'obtention de support de données dans des microsystèmes pour du stockage en volume (holographie), les supports devant rester transparents. WO2007/065996 décrit un procédé pour l'obtention directe de 25 nanoparticules d'un matériau à transition de spin, constitué par un complexe de Fer, d'un ligand triazole et d'au moins un anion, et capable de changer d'état de spin de manière réversible lors d'un réchauffement et lors d'un refroidissement, avec un changement de couleur associé à chaque changement de spin. FR07/04174 décrit des matériaux à transition de spin dont la couleur varie 30 entre des combinaisons autres que blanc/rose lors de la transition. Ces matériaux sont constitués par au moins un composé répondant à la formule AXbY, (I) dans laquelle A répond à la formule Fei_n,Mn,(R-Trz)3 ; M est un métal ayant une configuration 3d4, 3d5, 3d6 ou 3d7, autre que Fe ; 0 Parmi les nombreux matériaux à transition de spin de l'art antérieur, certains présentent des propriétés intéressantes notamment du point de vue des températures de transition et des couleurs de transition. La qualité d'un matériau à transition de spin augmente notamment avec le caractère abrupt de la transition et l'hystérésis. Les inventeurs ont trouvé que, de manière surprenante, l'une au moins de ces deux propriétés augmentait lorsque les particules d'un matériau à transition de spin en dispersion dans un solvant organique polaire sont soumises à un traitement to par du CO2 supercritique dans des conditions de température et de pression convenablement sélectionnées. Un tel procédé permet d'obtenir un matériau à transition de spin sous forme de particules, qui subit un changement de couleur lors d'un refroidissement ou d'un réchauffement avec un caractère abrupt et une hystérésis améliorés. 15 L'invention a donc pour premier objet un procédé de préparation d'un matériau à transition de spin sous forme de particules, caractérisé en ce qu'il consiste : - dans une première étape, à préparer une dispersion de particules d'un matériau à transition de spin dans un solvant organique polaire dont la constante 20 diélectrique, mesurée à 25°C, est supérieure à 19, puis - dans une deuxième étape, à réaliser une mise en contact de la dispersion de particules ainsi obtenue avec du CO2 supercritique à une température T et à une pression P remplissant les trois conditions suivantes : 1)40ST150°C; 25 2) 150 S P 250 bars et 3) P.T > 6000. Les Inventeurs ont en effet établi que, lorsque des particules d'un matériau à transition de spin (MTS) sont soumises à du CO2SC dans les conditions définies ci-dessus, lesdites particules deviennent alors capables de changer de couleur de façon 30 plus abrupte lors d'un changement de température de faible amplitude. Dans le présent texte, AT 80/20 T et AT 80/20.L représentent respectivement l'écart en degrés Celsius nécessaire à la transition de phase des particules de MTS en mode chauffage ou en mode refroidissement pour passer de 80 à 20 % de fraction ayant subi une transition de phase. On considère qu'il n'y pas de 35 changement de transition de phase lorsque 4T 80/20 t ou AT 80/20,1, est supérieur à 18°C ; qu'il y a une légère amélioration du caractère abrupt de la transition de phase lorsque AT 80/20 t ou AT 80/20 ., va de 8 à 18 °C et que la transition de phase est particulièrement abrupte lorsque 4T 80/20 T ou AT 80/20 est inférieur à 8°C. B0945FR 4 Le matériau obtenu par le procédé de préparation conforme à l'invention présente de préférence un AT 80/20 T et/ou un AT 80/20 ,, inférieur ou égal à 10°C et encore plus préférentiellement inférieur ou égal à 8°C. Le procédé conforme à l'invention est bien entendu applicable à des matériaux présentant naturellement un AT 80/20 T et/ou un AT 80/20 inférieur ou égal à 10°C dans le but d'accentuer encore plus le caractère abrupt de la transition de phase, de façon à obtenir, par exemple, des matériaux dans lesquels AT 80/20 T et/ou AT 80/20,, est inférieur à 8, voire inférieur à 5. La constante diélectrique d'un solvant organique (E) reflète son caractère polaire. Un solvant est dit polaire lorsqu'il peut séparer des ions les uns des autres. Généralement, un solvant ayant un E supérieur à 15 est déclaré solvant polaire et un solvant ayant un E inférieur à 15 est déclaré solvant non polaire. Toutes les valeurs de E données dans ce document ont été mesurées à une température de 25°C. Selon une forme de réalisation particulière du procédé de l'invention, lorsque le solvant polaire a une constante diélectrique telle que 19 25, alors la température et la pression sont choisies de telle sorte que le produit P.T soit supérieur ou égal à 10000. Selon le procédé conforme à l'invention, le solvant organique est de préférence choisi parmi les solvants dont la constante diélectrique E est inférieure ou égale à 40. Parmi de tels solvants, on peut en particulier citer l'isopropanol (E = 20,2), l'acétone (E = 21,0), l'éthanol (E = 25,3), le méthanol (E = 33), le diméthylformamide (E = 37) et l'acétonitrile (E = 38). Parmi de tels solvants, l'éthanol et le méthanol sont particulièrement préférés. Le tableau I ci-après regroupe, pour des solvants utilisables conformément au procédé de l'invention, des exemples de conditions de température et de pression conduisant de façon générale à un MTS pour lequel le AT 80/20 et/ou le AT 80/20 est inférieur ou égal à 10°C. B0945FR Tableau I Solvant E T (°C) P (bars) T.P AT 80/20 AT 80/20 •1, (°C) (°C) Isopropanol 20,2 80 250 20000 6 5 Acétone 21,0 80 250 20000 4 7 Ethanol 25,3 40 250 10000 7 10 Ethanol 25,3 80 150 12000 6 5 Ethanol 25,3 80 250 20000 7 6 Ethanol 25,3 120 150 18000 5 5 Méthanol 33,0 80 150 12000 8 7 Méthanol 33,0 80 250 20000 7 4 Dans un ter mode de réalisation, la mise en contact est effectuée par pulvérisation de CO2SC dans la dispersion de particules. Ce premier mode de réalisation est dénommé procédé G.A.S. d'après l'expression anglaise � Gas Anti 5 Solvent �. Dans un 2ème mode de réalisation, la mise en contact est effectuée par pulvérisation de la dispersion de particules dans CO2SC. Ce deuxième mode de réalisation est dénommé procédé P.C.A. d'après l'expression anglaise � Precipitation with Compressed Anti solvent �. Dans ce mode de réalisation, une to diminution de la dimension des gouttelettes de la dispersion de particules favorise la pénétration du fluide supercritique dans lesdites gouttelettes. Selon une forme de réalisation particulière de l'invention, le solvant organique peut en outre renfermer un polymère. Dans ce cas, le procédé conforme à l'invention comprend une étape supplémentaire au cours de laquelle au moins un 15 polymère est dissous dans le solvant organique avant d'y disperser les particules. La mise en contact est alors de préférence effectuée selon le procédé P.C.A.. Lors de la mise en contact, CO2SC se dissout dans la solution de polymère. Il en résulte une expansion du milieu réactionnel et une diminution du pouvoir de solvatation du solvant organique. La saturation en polymère du milieu réactionnel fait précipiter le 20 polymère sur la surface des particules de matériau à transition de spin et conduit ainsi à des particules constituées d'un MTS enrobé par une couche de polymère. Les polymères utilisables selon cette forme de réalisation particulière du procédé de l'invention sont choisis parmi les polymères solubles dans le solvant utilisé pour disperser les particules de MTS. 25 Lorsqu'ils sont présents, le ou les polymères représentent généralement de 0,1 à 15 % en poids, plus préférentiellement de 1 à 5 % en poids par rapport au poids total des particules de MTS dispersées dans le solvant. B0945FR 6 A l'issue de l'étape de mise en contact avec CO2SC, les particules du MTS sont récupérées par évaporation du solvant. Cette évaporation peut être effectuée notamment par une décompression du milieu réactionnel qui provoque l'évaporation de CO2 et du solvant. Selon une forme de réalisation particulière de l'invention, le procédé comprend entre outre une étape supplémentaire au cours de laquelle les particules récupérées par évaporation du solvant subissent une étape d'enrobage par un polymère. Cette étape est mise en oeuvre par exemple lorsque l'on souhaite enrober les particules de MTS par un polymère qui n'est pas soluble dans le solvant Io organique utilisé pour préparer la dispersion de particules avant la mise en contact avec CO2 supercritique. Dans ce cas, cette étape supplémentaire peut être réalisée par toute technique d'enrobage connue de l'homme du métier, par exemple par pulvérisation d'une solution dudit polymère dans un solvant approprié sur la surface des particules, puis séchage ou bien encore, en milieu fluide supercritique 15 en reproduisant le procédé de l'invention mais en utilisant cette fois un solvant dans lequel le polymère est soluble, ledit solvant étant alors différent de celui utilisé lors du premier traitement du matériau par le CO2 supercritique. Parmi les polymères susceptibles d'être utilisés dans le cadre de l'invention, on peut notamment citer les polymères thermoplastiques, les prépolymères des 20 thermodurcissables incluant les polymères biodégradables. On préfère plus particulièrement le polyéthylèneglycol, le polybutadiène hydroxytéléchélique (PBHT), le polystyrène (PS), le polyméthylméthacrylate (PMMA) et le polychlorure de vinyle (PVC). Les particules de MTS utilisables selon le procédé de l'invention sont de 25 préférence de taille nanométrique ou micrométrique. Par particules "nanométriques", on entend des particules qui ont un diamètre moyen entre 1 nm et 500 nm, plus particulièrement entre 1 et 100 nm. Par particules "micrométriques", on entend des particules qui ont un diamètre moyen entre 1�m et 500 �m plus particulièrement entre 100 et 200 �m. 30 Le matériau à transition de spin dispersé dans le solvant peut être choisi parmi les nombreux matériaux à transition de spin décrits dans l'art antérieur. On peut citer notamment les matériaux à transition de spin sous forme de particules nanométriques telles que décrites dans WO2007/065996. On peut citer en outre les matériaux à transition de spin sous forme de particules nanométriques 35 ou micrométriques, qui présentent des couleurs variées avec une transition de spin définie, voire pour certains d'entres eux au moins deux températures de transition de spin, telles que décrites notamment dans FR07/04174. B0945FR 7 Le matériau à transition de spin décrit dans W02007/065996 et désigné ci-après par "matériau (I)" est constitué par des particules nanométriques comprenant essentiellement un composé répondant à la formule (I) suivante : [(FeI-VMVL3 )W L3 [x(/) Y'2: (I) M. . W dans laquelle : L représente un ligand 1,2,4-triazole portant un substituant R sur l'azote en position 4 ; X' est un anion ayant la valence x, 1 5_x5_2 ; Y' est un anion différent de X ayant la valence x', 15_x'5_2 ; ~o R est un groupe alkyle ou un groupe R'R2N- dans lequel R' et R2 représentent chacun indépendamment de l'autre H ou un radical alkyle ; M est un métal ayant une configuration 3d4, 3d5, 3d6 ou 3d', autre que Fe ; 0 B0945FR 8 Un matériau (II) peut être constitué par un seul composé (II) ayant un ou plusieurs anions colorants différents, ou par un mélange d'au moins deux composés qui répondent à la définition donnée ci-dessus pour (II). Dans un composé (II), X peut représenter un ou plusieurs anions, de préférence un ou deux anions X' et X2. Les anions sont choisis parmi les anions monovalents ou les anions divalents. Un anion monovalent peut être choisi parmi BF4-, C104-, Br-, Cl NO3-, CF3SO3- et CH3S03-. Un anion divalent est choisi de préférence parmi SO42- et CO32-. Comme exemples de mélange d'anions, on peut citer le couple BF4- et NO3-, le couple Br et NO3-, le couple Cl" et NO3-. to Y représente un ou plusieurs anions chromophores, de préférence un ou deux anions Y' et Y2. Un anion Y est choisi de préférence parmi les anions chromophores qui ont au moins deux cycles aromatiques et au moins un groupe S03-. De tels anions sont fournis notamment par les composés dits "colorants acides" ou "colorants directs" 15 ou "colorants brillants" ou "colorants à mordant". L'anion Y de ces colorants peut comporter : - un groupement azoïque, comme par exemple le C. I. Acid Orange 5 qui est le sel monosodique de l'acide 4-[[4-(phénylamino)- phényl]azo]benzènesulfonique, ou l'Acid Yellow 23 qui est la tartrazine, 20 répondant à la formule : 0 O-Na' ou le Méthylorange ou Acid Orange 52 (hélianthine) répondant à la formule : N 25 ou divers Direct Scarlet ; ou le C. I. Direct Blue 1, répondant à la formule : B0945FR 9 ou le C.I. Acid Red 27 répondant à la formule oH sc, qa /ri SC un groupement dérivé d'une anthraquinone, par exemple le CI Reactive Blue 4 répondant à la formule : I 1 0 sri ù ~~ NH SCJ,N un groupement dérivé d'une quinoline (C. I. Acid Yellow 3 ; D&C Yellow n° 30). Dans un matériau (II), les proportions d'anions X et Y sont telles que la neutralité électronique du composé soit respectée. ~o La couleur de chaque état de spin d'un matériau (II) peut être ajustée en choisissant de manière appropriée le ou les anions X et Y, et en contrôlant leurs proportions respectives dans le matériau. Il est nécessaire que la proportion d'anion colorant Y soit supérieure à un certain seuil afin d'éviter l'obtention d'un composé présentant une couleur rose à 15 l'état bas spin et une couleur blanche à l'état haut spin. Il est également nécessaire que la proportion d'anion colorant soit inférieure à un certain seuil au-delà duquel les couleurs correspondant à l'état bas spin et à l'état haut spin se distinguent difficilement. Deux conditions sont à respecter : 20 1. un rapport molaire c/b (c'est-à-dire (nombre de mole de Y)/(nombre de mole de X) : il est inférieur ou égal à 0,1, et supérieur ou égal à 10.5 2. une concentration limite en anion Y, comprise de manière générale entre 10-7 et 5.104 mole/L (par exemple pour Patent Blue entre 4.10-7 et 2.104 mole/L, et pour la tartrazine, entre 2,2.10"7 et 1,1.104 mol/L). 25 Le matériau obtenu par le procédé de l'invention est constitué par des particules nanométriques ou micrométriques d'un matériau amorphe à transition de B0945FR 10 spin ayant la capacité de changer de phase de façon abrupte lors d'un écart de température inférieur ou égal à 10°C, de préférence inférieur ou égal à 8°C. Ce matériau peut être caractérisé en étudiant ses propriétés de commutation optique et/ou magnétique selon les techniques adaptées bien connues de l'homme du métier. Lorsque le solvant organique utilisé pour disperser les particules de MTS renferme en outre un polymère, ou que le procédé comprend une étape supplémentaire d'enrobage par un polymère, alors le matériau obtenu par le procédé de l'invention est constitué par des particules nanométriques ou to micrométriques ayant un coeur constitué par un MTS ayant la capacité de changer de phase de façon abrupte lors d'un écart de température inférieur ou égal à 10°C, de préférence inférieur ou égal à 8°C et comportant un enrobage polymère. Le matériau de la présente invention est particulièrement utile comme pigment thermochrome, dans le domaine des peintures et vernis, de la plasturgie, de 15 la signalétique, de la décoration et de la sécurisation de données. Les particules de matériau à transition de spin obtenues par le procédé de l'invention ont une meilleure sensibilité à une variation de la température. qui se traduit par une augmentation du caractère abrupt de la transition. La sensibilité à une variation de température est une propriété recherchée pour un matériau destiné à être utilisé 20 dans un indicateur de dépassement de seuil de température. En particulier, un écart de température aussi faible que 10°C, voire 8°C, permet d'engendrer la transition de phase, ce qui est particulièrement intéressant pour ce type d'application (contrôle de la chaîne du froid). Le matériau sous forme de nanoparticules selon l'invention est en outre utile 25 pour le stockage de données. Les nanoparticules constituent une véritable "mémoire moléculaire" utilisant le phénomène de transition de spin. Un bit d'information peut être ainsi stocké dans chaque nanoparticule. La parfaite transparence d'un disque constitué d'une matrice polymérique dopée par ces nanoparticules bistables permet d'envisager des applications dans le domaine du 30 stockage de données en volume (holographie). La présente invention, en augmentant le caractère abrupt de la transition, permet donc d'accroître le domaine d'effet mémoire (largeur de l'hystérésis). Des nanoparticules d'un matériau dont la réponse magnétique passe avec la température, d'une forme diamagnétique (état BS : bas spin) à paramagnétique (état 35 HS : haut spin), peuvent être utilisées pour l'élaboration d'agents de contraste thermosensibles pour les procédés de thermothérapie. Les nanoparticules, placées in situ, permettraient de suivre le franchissement d'un seuil de température, tel que celui qui discrimine les cellules saines des cellules cancéreuses. En effet, l'image B0945FR 11 par résonance magnétique (IRM) d'un milieu contenant les nanoparticules est normale dans le cas des nanoparticules dans l'état BS diamagnétique et fortement distordue dans le cas d'un état HS paramagnétique. La présente invention en permettant d'accroître le caractère abrupt de la transition de spin représente une avancée significative. Lorsque le MTS est constitué de particules contenant un pigment, leur enrobage par un polymère permet de modifier l'état de surface des particules et ainsi de jouer sur : - la stabilité de la particule (domaine des pigments pour les peintures), to - l'ajout de fonctionnalité : greffage, amélioration de la tenue mécanique du pigment dans une matrice polymère (domaine des pigments dans des matrices polymères), - la variation volumique entre les états BS et HS de la particule coeur peut être utilisée pour libérer une substance hôte encapsulé dans l'enrobage du polymère 15 (domaine de la biologie), - amélioration de la biocompatibilité (domaine de la biologie). La présente invention est décrite plus en détails à l'aide des exemples qui suivent, qui sont donnés à titre d'illustration et auxquels l'invention n'est bien entendu pas limitée. 20 Exemple 1 On a dispersé 500 mg de particules de [Fe(NH2Trz)3]Br2 ayant une dimension moyenne entre 100 et 250 �m dans 20 ml d'un solvant organique ayant une valeur des entre 1,9 et 33,0. La dispersion ainsi obtenue a ensuite été introduite dans un réacteur haute pression haute température puis le milieu a été 25 chauffé à la température désirée. On a alors introduit du CO2 supercritique pour différentes conditions de température et de pression. Le système a été maintenu en l'état pendant une heure. On a ensuite effectué un balayage continu du réacteur avec du CO2 supercritique en gardant constantes les conditions de pression et de température afin d'extraire le solvant du milieu. Enfin, on a décompressé le milieu 30 et on a récupéré une poudre sèche constituée par des particules de [Fe(NH2Trz)3]Br2. On a ainsi reproduit l'essai avec différents solvants et différentes conditions de température et de pression. Pour chacune des conditions testées, on a déterminé la modification de l'état 35 de spin en fonction de la température lors d'un cycle chauffage/refroidissement. Les résultats obtenus sont regroupés dans le tableau II ci-après : B0945FR 12 Tableau II Essai Solvant c T P T.P AT 80/20 t AT S0/20 Caractère (°C) (bars) (°C) (°C) de la transition 1 [a] 32 32 Transition graduelle (référence) 2 [a] - - 80 150 12000 30 31 Id (b] 3 [a] - - 80 250 20000 29 29 Id 4 (a] n-Hexane 1,9 80 150 12000 21 21 Id [a] n-Hexane 1,9 80 250 20000 31 30 Id 6 [a] Acétate d'éthyle 6,0 80 150 12000 23 22 Id 7 Lai Acétate d'éthyle 6,0 80 250 20000 15 11 + [`] 8 [a] Acétate d'éthyle 6,0 120 150 18000 18 18 + 9 [al Acétate d'éthyle 6,0 120 250 30000 14 12 + Ichloromethane 23 11 Isopropanol 19,9 40 150 6000 9 8 + 12 Isopropanol 19,9 80 15 12000 10 13 + 13 Isopropanol 19,9 80 250 20000 6 5 abrupte 14 Acétone 21,0 80 150 12000 8 12 + 15 Acétone 21,0 80 250 rai !,A ,~ ,19 t,tnanol 2 ,i ôU Lw ZUUUU / b abrupte 20000 4 7 abrupte 16 ,al Ethanol 25,3 40 0 20 17 Id 17 Ethanol 25,3 40 150 6000 17 17 + 18 Ethanol 25,3 80 150 12000 6 5 abrupte 20 Ethanol 25,3 120 150 18000 5 5 abrupte 21 Méthanol 33,0 80 150 12000 8 7 abrupte 22 Méthanol 33,0 80 250 20000 7 4 abrupte _ 23 Acétonitrile 38 80 150 12000 7 8 abrupte lal A L.,,+ .,+;4'.,0 f :r' .,+ .. o.-+;o [b] : Id = transition de spin identique à la référence, [ci : Légère amélioration de la pente, la transition devient plus abrupte. s Dans ce tableau, l'essai n°1 correspond au matériau de référence, c'est-à-dire aux particules de [Fe(NH2Trz)3]Br2 n'ayant subi aucun traitement et les essais n° 2 et 3, correspondent aux résultats obtenus avec des particules de [Fe(NH2Trz)3]Br2 ayant été soumises aux conditions de température et de pression indiquées dans le tableau ci-dessus mais sans disperser les particules dans un solvant. B0945FR 2941458 13 Les résultats obtenus démontrent que le choix d'un solvant ayant uns > 19 et des conditions de température (T) et de pression (P) est crucial pour obtenir des particules d'un matériau à transition de spin ayant un AT 80/20 et/ou un AT 80/20 inférieur ou égal à 10°C. Exemple 2 5 Préparation d'un matériau à transition de spin en milieu fluide supercritique On a dispersé 200 mg de particules de [Fe(NH2Trz)3]C12 ayant une dimension moyenne entre 100 et 250 tm dans 10 ml d'éthanol. La dispersion ainsi obtenue a ensuite été introduite dans un réacteur haute pression haute température puis le milieu a été chauffé jusqu'à 80°C. On a alors introduit du CO2 supercritique jusqu'à une pression de 15 MPa. Le système a été maintenu en l'état pendant une heure. On a ensuite effectué un balayage continu du réacteur avec du CO2 supercritique en gardant constantes les conditions de pression et de température afin d'extraire le solvant du milieu. Enfin, on a décompressé le milieu et on a récupéré une poudre sèche constituée par des particules de [Fe(NH2Trz)3]C12. On a déterminé la modification de l'état de spin en fonction de la température lors d'un cycle chauffage/refroidissement. Les résultats obtenus sont regroupés dans le tableau III ci-après : Tableau III Essai Solvant E (°C) (bars) T.P AT 80/20 AT 80/20 ' Caractère de la transition 1 - - - - - 23 24 Transition graduelle (référence) 2 Ethanol 25,3 80 150 12000 5 7 abrupte Exemple 3 Préparation du matériau (P.C.A.) On a dissous 54 mg de polyéthylène glycol ayant une masse moléculaire de 2000 (PEG 2000) dans 100 mL d'éthanol, et on a dispersé dans la solution obtenue, 523 mg de particules analogues à celles utilisées ci-dessus à l'exemple 1. Ensuite, on a pulvérisé la dispersion dans du CO2 supercritique (40°C, 150 bars) avec un débit de 4 mL/min. On a décompressé le milieu réactionnel, le solvant a été extrait par le CO2, et on a récupéré une poudre sèche constituée par des particules de [Fe(NH2Trz)3]Br2 enrobées par le PEG 2000. B0945FR 14 Caractérisation Le matériau obtenu a été caractérisé par réflectivité optique. La figure 1 représente la modification de l'état de spin en fonction de la température lors d'un cycle chauffage/refroidissement, d'une part pour le composé obtenu selon le présent exemple, et d'autre part pour le composé [Fe(NH2Trz)3]Br2 non traité. Le pourcentage de transmission de spin (%R) est donné en ordonnée, et la température T en degrés Kelvin (T/K) est donnée en abscisse. La courbe b) en trait plein correspond au matériau de l'invention, et la courbe a) en traits discontinus correspond au matériau [Fe(NH2Trz)3]Br2 non traité. Ces courbes montrent l'effet ~o du traitement par CO2SC dans les conditions de l'invention, d'une part sur le caractère abrupt de la transition, et d'autre part sur l'hystérésis. Exemple 4 Préparation du matériau (P.C.A.) On a dissous 60 mg de polyéthylène glycol ayant une masse moléculaire de 2000 (PEG 2000) dans 100 mL d'éthanol, et on a dispersé dans la solution obtenue, 15 634 mg de particules de [Fe(NH2Trz)3]Br2 ayant une dimension de particules de l'ordre de 200 nm. Ensuite, on a pulvérisé la dispersion dans du CO2 supercritique (40°C, 150 bars) avec un débit de 4 mL/min. On a décompressé le milieu réactionnel, le solvant a été extrait par le CO2, et on a récupéré une poudre sèche constituée par des particules de [Fe(NH2Trz)3]Br2 20 enrobées par le PEG 2000. Caractérisation La figure 2 représente le pourcentage de transition de spin mesuré par réflectivité optique (%R) en fonction de la température en degrés Kelvin (T/K) lors d'un cycle chauffage/refroidissement, d'une part pour le composé obtenu selon le 25 présent exemple, et d'autre part pour le composé [Fe(NH2Trz)3]Br2 non traité. La courbe b) en trait plein correspond au matériau de l'invention, et la courbe a) en traits discontinus correspond au matériau [Fe(NH2Trz)3]Br2 non traité. Comme dans l'exemple précédent, les courbes montrent l'effet du traitement d'une part sur le caractère abrupt de la transition, et d'autre part sur l'hystérésis. Exemple 5 30 Préparation de divers MTS en milieu fluide supercritique On a dissous 50 mg de polyéthylène glycol ayant une masse moléculaire de 2000 (PEG 2000) dans 100 mL d'éthanol, et on a dispersé dans la solution obtenue, B0945FR 15 500 mg de particules de divers MTS. Ensuite, on a pulvérisé la dispersion dans du CO2 supercritique (75°C, 150 bars) avec un débit de 2 mL/min. On a alors décompressé le milieu réactionnel, le CO2 a entrainé le solvant, et on a récupéré une poudre sèche constituée par des particules de MTS enrobées par s le PEG 2000. Le matériau obtenu a été caractérisé par réflectivité optique. Les résultats obtenus sont regroupés dans le tableau IV ci-après : Tableau IV Essai Nature du MTS Polymère Solvant (OToC) ° 20 t (OToC) 80/20 Caractère de la transition 1 [Fe(MeTrz)31BF4 - - 7,5 5 Transition abrupte (référence) 2 [Fe(MeTrz)3]BF4 PEG 2000 Ethanol 3,7 2,3 Encore + abrupte 3 [Fe(NH2Trz)3]Br2 - - 10 9,5 Transition abrupte contenant un (référence) pigment bleu 4 [Fe(NH2Trz)3]Br2 PEG 2000 Ethanol 7 4 Encore + abrupte contenant un pigment bleu B0945FR Revendications1. Procédé de préparation d'un matériau à transition de spin sous forme de particules, caractérisé en ce qu'il consiste : - dans une première étape, à préparer une dispersion de particules d'un 5 matériau à transition de spin dans un solvant organique polaire dont la constante diélectrique, mesurée à 25°C, est supérieure à 19, puis - dans une deuxième étape, à réaliser une mise en contact de la dispersion de particules ainsi obtenue avec du CO2 supercritique à une température T et à une pression P remplissant les trois conditions suivantes : 10 1)40T150°C; 2) 150 P 250 bars et 3) P.T > 6000. 2. Procédé selon la revendication 1, caractérisé en ce que le solvant polaire a une constante diélectrique telle que 19 25, et en ce que la température et la pression sont choisies de telle sorte que le produit P.T soit supérieur ou égal à 20 10000. 4. Procédé selon l'une quelconque des revendications précédentes, caractérisé en ce que le solvant organique est choisi parmi les solvants dont la constante diélectriques est inférieure ou égale à 40. 5. Procédé selon l'une quelconque des revendications précédentes, 25 caractérisé en ce que le solvant organique est choisi parmi l'isopropanol (s = 20,2), l'acétone (c = 21,0), l'éthanol (E = 25,3), le méthanol (s = 33), le diméthylformamide (E = 37) et l'acétonitrile (E = 38). 6. Procédé selon l'une quelconque des revendications précédentes, caractérisé en ce que la mise en contact est effectuée par pulvérisation de COZSC 30 dans la dispersion de particules. 7. Procédé selon l'une quelconque des revendications 1 à 5, caractérisé en ce que la mise en contact est effectuée par pulvérisation de la dispersion de particules dans COZSC. 8. Procédé selon l'une quelconque des revendications précédentes, 35 caractérisé en ce que le solvant organique renferme en outre un polymère et en ce que ledit procédé comprend une étape supplémentaire au cours de laquelle au moins un polymère est dissous dans le solvant organique avant d'y disperser les particules. B0945FR 2941458 17 9. Procédé selon la revendication 8, caractérisé en ce que le ou les polymères représentent de 0,1 à 15 % en poids par rapport au poids total des particules du matériau à transition de spin dispersées dans le solvant. 10. Procédé selon l'une quelconque des revendications précédentes, caractérisé en ce qu'à l'issue de l'étape de mise en contact avec COZSC, les particules du matériau à transition de spin sont récupérées par évaporation du solvant. 11. Procédé selon l'une quelconque des revendications précédentes, caractérisé en ce qu'il comprend en outre une étape supplémentaire au cours de io laquelle les particules récupérées par évaporation du solvant subissent une étape d'enrobage par un polymère. 12. Procédé selon l'une quelconque des revendications 8 à 11, caractérisé en ce que le polymère est choisi parmi le polyéthylèneglycol, le polybutadiène hydroxytéléchélique, le polystyrène, le polyméthylméthacrylate et le polychlorure 15 de vinyle. 13. Procédé selon l'une quelconque des revendications précédentes, caractérisé en ce que les particules du matériau à transition de spin ont une taille nanométrique ou micrométrique. 14. Procédé selon l'une quelconque des revendications précédentes, 20 caractérisé en ce que le matériau à transition de spin est un matériau (I) constitué par des particules nanométriques comprenant essentiellement un composé répondant à la formule (I) suivante : [(Fel- M L3) L3 ~ X e / l Y2z/. (I) Y Y w 2/x(l-z l dans laquelle : 25 L représente un ligand 1,2,4-triazole portant un substituant R sur l'azote en position 4 ; - X' est un anion ayant la valence x, 1 15. Procédé selon l'une quelconque des revendications 1 à 12, caractérisé en ce que le matériau a transition de spin est un matériau (II) constitué par au moins 35 un composé répondant à la formule (II) suivante : AXbYc (II) dans laquelle :B0945FR 18 A répond à la formule Fe1_,,Mm(R-Trz)3 ; M est un métal ayant une configuration 3d4, 3d5, 3d6 ou 3d', autre que Fe ; O m 16. Procédé selon la revendication 15, caractérisé en ce que Y est choisi parmi les anions chromophores qui ont au moins deux cycles aromatiques et au moins un groupe S03". 17. Matériau obtenu selon le procédé défini à l'une quelconque des revendications 1 à 16, caractérisé en ce qu'il est constitué par des particules nanométriques ou micrométriques d'un matériau amorphe à transition de spin ayant la capacité de changer de phase de façon abrupte lors d'un écart de température inférieur ou égal à 10°C. 18. Matériau selon la revendication 17, caractérisé en ce qu'il comporte un enrobage polymère. 19. Utilisation d'un matériau tel que défini à la revendication 17 ou 18 comme pigment thermochrome, pour le stockage de données, ou pour l'élaboration d'agents de contraste thermosensibles pour les procédés de thermothérapie. 20. Utilisation selon la revendication 19, comme pigment thermochrome dans un indicateur de dépassement de seuil de température.